(57)【要約】  ２，２，４−トリメチル−１，３−ペンタンジオールの安息香酸モノエステル及びジエステルの混合物を基とし、且つ最小で８７重量％の安息香酸ジエステルを含有するエステル組成物は、新規であり、他の単官能性及び多官能性アルコールの安息香酸エステルと比較して顕著に高い粘性を示す。この粘性は、低濃度の安息香酸ジエステルでは発現しない。【特許請求の範囲】
【請求項１】
一般式：
【化１】
2010535226.tif 000007
の安息香酸ジエステルと、
【化２】
2010535226.tif 000008
及びこれらの混合物からなる群から選択される式の、少なくとも１つの安息香酸モノエステルとを含み、式中、Ｒ1はアルキル又はＨであり、前記ジエステルの濃度は、ブルックフィールドＬＶＴ粘度計を用いて２５℃で測定したときに４２５〜１２００センチポアズの粘度を組成物に与えるのに有効な濃度である液状安息香酸エステル組成物。
【請求項２】
安息香酸モノエステルの全濃度は５重量％未満であり、前記組成物の粘度は少なくとも９００センチポアズであり、前記組成物は５重量％以下のジオールＨＯＣＨ2Ｃ（ＣＨ3）2ＣＨ（ＯＨ）ＣＨ（ＣＨ3）ＣＨ3を含有する請求項１に記載の液状安息香酸エステル組成物。
【請求項３】
請求項１に記載の安息香酸エステル組成物と、組成物の全重量を基準として５〜９５重量％の、液体及び固体からなる群から選択される少なくとも１つの追加物質とを含む組成物。
【請求項４】
請求項１に記載の液状安息香酸エステル組成物と、ポリスルフィド、塩化ビニルのホモポリマー及びコポリマー、アクリルポリマー、ポリエステル、ポリウレタン、スチレンの弾性コポリマー、並びにこれらの混合物からなる群から選択される少なくとも１つの有機ポリマーとを含む可塑化ポリマー組成物。
【請求項５】
前記液状安息香酸エステルの一部は、硬度のレベルを低減し、且つグリコールベンゾエートの非存在下で前記ポリマー組成物によってもたらされる柔軟性のレベルを高めるのに有効な量のグリコールベンゾエートと混合される請求項４に記載の可塑化ポリマー組成物。
【請求項６】
前記組成物は、塗料、コーティング、接着剤、ガラスシーラント、建築用及び自動車用シーラント、インク、エラストマー、発泡体、フィルムからなる群から選択される請求項４に記載の可塑化ポリマー組成物。
【請求項７】
前記組成物は、絶縁ガラスシーラントである請求項６に記載の可塑化ポリマー組成物。
【請求項８】
架橋性ポリマーを含む第一部と、
請求項１に記載の液状エステル組成物及び前記架橋性ポリマーの架橋用触媒を含む第二部と
を含む二部式硬化性ポリマー組成物。
【請求項９】
前記架橋性ポリマーは、ポリスルフィド、ポリウレタン、アクリルポリマー、及びこれらの混合物からなる群から選択される請求項８に記載の二部式ポリマー組成物。
【請求項１０】
前記ポリマーはポリスルフィドエラストマーである請求項９に記載の二部式ポリマー組成物。
【請求項１１】
前記第一部の組成物は、少なくとも１つの可塑剤を含む請求項８に記載の二部式ポリマー組成物。
【請求項１２】
前記第一部の組成物における前記可塑剤は、安息香酸と一価アルコールとのエステル、安息香酸とジオールとのエステル、安息香酸と２〜４個の炭素原子を含有する少なくとも１つのグリコールとのエステル、安息香酸と前記グリコールのオリゴマーとのエステル、及びこれらの混合物からなる群から選択される請求項１１に記載の二部式ポリマー組成物。
【請求項１３】
前記第一部における前記可塑剤は、硬度のレベルを低減し、且つジプロピレングリコールジベンゾエートの非存在下で前記組成物によってもたらされる柔軟性のレベルを高めるのに有効な濃度のジプロピレングリコールジベンゾエートである請求項１２に記載の二部式ポリマー組成物。
【請求項１４】
前記安息香酸ジエステルは前記組成物の８７〜１００重量％を構成し、前記組成物の粘度は、ブルックフィールドＬＶＴ粘度計を用いて２５℃で測定したときに４２５〜１２００センチポアズである請求項１に記載の液状安息香酸エステル組成物。
【請求項１５】
前記組成物は、０〜５重量％のＨＯＣＨ2Ｃ（ＣＨ3）2ＣＨ（ＯＨ）ＣＨ（ＣＨ3）ＣＨ3を含む請求項１３に記載の安息香酸エステル組成物。
【請求項１６】
ポリスルフィドと、前記ポリスルフィド用硬化剤と、少なくとも１つの可塑剤とを含む絶縁ガラスシーラントの強度を高める方法であって、一般式：
【化３】
2010535226.tif 000009
の安息香酸ジエステルと、
【化４】
2010535226.tif 000010
及びこれらの混合物からなる群から選択される式の、少なくとも１つの安息香酸モノエステルとを含み、式中、Ｒ1はアルキル又はＨ、及びこれらの混合物であり、前記ジエステルの濃度は、ブルックフィールドＬＶＴ粘度計を用いて２５℃で測定したときに４２５〜１２００センチポアズの粘度を組成物に与えるのに有効な濃度である液状安息香酸エステル組成物からなる群から前記可塑剤を選択することを含む方法。
【請求項１７】
前記液状安息香酸エステル組成物の一部は、同量のジプロピレングリコールジベンゾエートで置換され、前記量は、硬度のレベルを低減し、且つ前記安息香酸エステルの一部がグリコールジベンゾエートで置換されないシーラントと比べて、前記シーラントによってもたらされる柔軟性のレベルを高めるのに有効な量である請求項１６に記載の方法。
【請求項１８】
可塑剤の分離を低減することによって組成物の貯蔵安定性を高める方法であって、一般式：
【化５】
2010535226.tif 000011
の安息香酸ジエステルと、
【化６】
2010535226.tif 000012
及びこれらの混合物からなる群から選択される式の、少なくとも１つの安息香酸モノエステルとを含み、式中、Ｒ1はＣＨ3又はＨであり、前記ジエステルの濃度は、ブルックフィールドＬＶＴ粘度計を用いて２５℃で測定したときに４２５〜１２００センチポアズの粘度を組成物に与えるのに有効な濃度である液状安息香酸エステル組成物からなる群から前記可塑剤を選択することを含む方法。
【発明の詳細な説明】
【技術分野】
【０００１】
［関連出願の相互参照］
本出願は、２００７年７月３０日に出願された米国特許出願第１１／８３０，３６６号の継続であって、この出願に対する利益を主張し、この出願は参照により本明細書に援用される。
【０００２】
［発明の分野］
本発明は、新規な安息香酸エステル組成物に関する。より詳細には、本発明は、特有の分枝ジオールの安息香酸エステル（ベンゾエート）に関する。この安息香酸エステル組成物は、予想外に高粘性を示し、この組成物を殊に固有にし、可塑剤又は一部及び二部式（one-and two part）ポリマー組成物用の他種の添加剤として有用である。
【０００３】
また、本発明は、この安息香酸エステル組成物の１つを可塑剤として含有する一部及び二部式ポリマー組成物に関する。
【背景技術】
【０００４】
［従来技術の説明］
脂肪酸及び芳香族カルボン酸と単官能性アルコール及び多官能性アルコールとのエステルのいずれも、可塑剤や、様々なポリマー用の他種の添加剤として広く使用されている。１）単官能性及び二官能性アルコール、２）２〜４個の炭素原子を含有するグリコール、又は３）このグリコールのオリゴマーから誘導される液状安息香酸エステルの粘度は、典型的に、ブルックフィールドＬＶＴ粘度計を用いて測定したときに２５℃で約１５０センチポアズ以下である。特段の定めがない限り、この明細書及び添付の請求の範囲における全ての粘度の値は、この粘度計を用いて２５℃で測定された値のことをいう。
【０００５】
上記の全ての安息香酸エステルは、可塑剤や、様々な有機ポリマー組成物における他種の改良剤（modifiers）及び添加剤として使用される。
【発明の概要】
【発明が解決しようとする課題】
【０００６】
１）ジオール若しくはエチレングリコールやプロピレングリコールなどのグリコール、又は２）オリゴマー（olicomeric）エチレングリコール若しくはプロピレングリコールの安息香酸モノエステル及び安息香酸ジエステルの両方を含有する液状組成物の粘度は、典型的に、安息香酸ジエステルの相対濃度が１００重量％まで高められるにつれて十分に増大しない。これらのエステル組成物の粘度は、典型的に、１５０センチポアズ未満である。
【０００７】
ａ）単官能性アルコールと、ｂ）半エステル及び２〜約８個の炭素原子を含有するグリコールとから誘導される幾つかのモノマーフタル酸エステルは、約１２００センチポアズ以下の粘度を典型的に示すが、健康及び／又は環境規則が特定の最終用途におけるフタル酸エステルの使用を制限する。
【０００８】
文献において、２，２，４−トリメチル−１，３−ペンタンジオールの安息香酸ジエステル（以下、ＴＭＰＤＢという。）として言及される市販製品は、実際には、このエステルと安息香酸モノエステルとの混合物であり、低品質の製品（degradation product）である。この混合物の粘度は、約４００センチポアズである。
【０００９】
本発明は、この市販製品におけるＴＭＰＤＢの重量百分率が８５〜１００％に増大するにつれて、その粘度が著しく増大し、約１２００センチポアズに到達するという発見に基づいている。５重量％を超える安息香酸ジエステルを含有する混合物は、これまでに開示されておらず、新規であると考えられる。
【課題を解決するための手段】
【００１０】
［発明の概要］
この発明は、液状安息香酸エステル組成物を提供する。この組成物は、一般式：
【００１１】
【化１】
2010535226.tif 000002
【００１２】
の安息香酸ジエステル（ジベンゾエート）と、
【００１３】
【化２】
2010535226.tif 000003
【００１４】
及びこれらの混合物からなる群から選択される式の、少なくとも１つの安息香酸モノエステル（モノベンゾエート）とを含み、式中、Ｒ1はアルキル又はＨ、及びこれらの混合物であり、前記安息香酸ジエステルの濃度は、ブルックフィールドＬＶＴ粘度計を用いて２５℃で測定したときに、前記組成物に対して約４２５〜約１２００センチポアズの粘度をもつ液状安息香酸エステル組成物を与えるのに有効な濃度である。
【００１５】
安息香酸ジエステルの濃度は、ブルックフィールドＬＶＴ粘度計を用いて２５℃で測定したときに約５５０〜約１２００センチポアズの粘度を組成物に与えるのに有効な濃度である。重要な態様において、安息香酸ジエステルは、組成物の約８７〜約１００重量％である。他の態様において、安息香酸ジエステル組成物は、約５〜約９５重量％の追加の液体又は固体が与えられる。液体又は固体の成分は、ポリマー、他の可塑剤、液体キャリア、溶媒、顔料、充填材、硬化剤、接着促進剤、硬化抑制剤及び脱気剤（deaerators）を含み得る。
【００１６】
他の態様において、安息香酸エステル組成物は、安息香酸エステル組成物の全重量を基準として５重量％以下の安息香酸モノエステルを含む。また、安息香酸エステル組成物は、安息香酸エステル組成物の全重量を基準として５重量％以下の、例えば、２，２，４−トリメチル−１，３−ペンタンジオール（ＨＯＣＨ2Ｃ（ＣＨ3）2ＣＨ（ＯＨ）ＣＨ（ＣＨ3）ＣＨ3）などの非エステル化ジオールを含み得る。安息香酸エステル組成物が非エステル化ジオールを含む態様においては、安息香酸エステル組成物の粘度は少なくとも約９００センチポアズとなるであろう。
【００１７】
また、本発明は、この発明のエステル組成物を可塑剤として含有する一部及び二部式ポリマー組成物を提供する。
【００１８】
この態様において、液状安息香酸エステルと、少なくとも１つの有機ポリマーとを含む可塑化ポリマー組成物が提供される。ポリスルフィド、塩化ビニルのホモポリマー及びコポリマー、アクリルポリマー、ポリエステル、ポリウレタン、スチレンの弾性コポリマー、並びにこれらの混合物を含む有機ポリマーが利用され得る。液状安息香酸エステルは、可塑化ポリマー組成物の約５重量％〜約９５重量％であり得る。
【００１９】
他の態様において、第一部としての架橋性ポリマー及び少なくとも１つの可塑剤と、第二部としての液状安息香酸エステルとを含む二部式硬化性ポリマー組成物を提供する。
また、第二部は、架橋性ポリマーの架橋用触媒を含み得る。ポリスルフィド、ポリウレタン、アクリルポリマー、及びこれらの混合物を含む架橋性ポリマーが使用され得る。可塑剤は、安息香酸と一価アルコールとのエステル、安息香酸とジオールとのエステル、安息香酸と２〜４個の炭素原子を含有する少なくとも１つのグリコールとのエステル、安息香酸と前記グリコールのオリゴマーとのエステル、及びこれらの混合物を含み得る。
【発明を実施するための形態】
【００２０】
［発明の詳細な説明］
本発明の安息香酸エステル組成物の特異性は、２，２，４−トリメチル−１，３−ペンタンジオールの安息香酸ジエステルとして特定された上記の市販製品を含む、他の安息香酸の非ポリマーエステル（non-polymeric ester）と比較して、その著しく高い粘性にある。市販製品の粘度は、２５℃で典型的に４００センチポアズであり、ヒドロキシル価（安息香酸モノエステルの含有量の評価基準）は約１２である。
【００２１】
本発明のエステル組成物の粘度は、安息香酸ジエステルの濃度に直接的に比例する。安息香酸モノエステルと安息香酸ジエステルとの他の混合物から本発明のエステル組成物を区別するものは、この組成物の粘度の大きさだけでなく、約８７重量％を超える安息香酸ジエステルの濃度で観測される粘度における顕著に大きな百分率の増加である。
【００２２】
本発明のエステル組成物は、他の安息香酸のエステルを調製するための従来の方法を用いて調製し得る。この方法に従い、エステル化反応は、８７％を超えるジエステルへの変換が達成されるまで続けられる。粘度において最大の百分率増加が観測されるのはこのレベルである。このレベルの安息香酸ジエステルの含有量を達成し、反応混合物中の未反応カルボン酸及び水酸基の濃度を測定することによって安息香酸ジエステルへの変換の程度を決定する方法は、当業者に知られている。
【００２３】
安息香酸の代わりにトルイル酸などの置換安息香酸が使用され得る。
【００２４】
エステル化反応に適切な触媒は、周期表の４Ａ及び４Ｂ族にある元素の化合物が挙げられるが、これらに限定されない。
【００２５】
それらを調製するために使用される反応混合物から安息香酸モノエステル及び安息香酸ジエステルの混合物を単離して精製する方法は、当該技術分野において公知であり、本発明の一部ではない。
【００２６】
本発明の安息香酸ジエステル組成物の顕著に高い粘性は、第一部中に架橋性ポリマー、第二部中に架橋剤及び／又は触媒を含有する二部式ポリマー組成物において、それらを特に有用な可塑剤にさせる。このポリマー組成物の第二部中の可塑剤として本発明の高粘性安息香酸エステル組成物を含有させることは、ポリマーを含有する第一部の粘度に匹敵するレベルに第二部の粘度を高め、これにより、二つの部の混合を容易にして均一な硬化性組成物を形成する。
【００２７】
従来、二部式組成物の非ポリマー部分の粘度を高めることは、一価アルコールの高粘性フタル酸エステルを使用するか、又は硬化ポリマーの特性に悪影響を与え得る増粘剤、充填材若しくは他の粘度調整剤を添加することにより典型的に達成された。フタル酸エステルの不利益は、フタル酸エステルが特定の用途で使用し得ないか、又は警告表示が要求されることである。
【００２８】
本発明の可塑剤の高粘性は、他の成分からの可塑剤の分離を低減する結果、組成物の貯蔵安定性を高める。貯蔵安定性は、組成物の固体及び／又は液体成分の沈降又は分離がないことである。
【００２９】
本発明の高粘性安息香酸エステル組成物での使用に特に適切なポリマーとしては、ポリスルフィド、塩化ビニルのホモポリマー及びコポリマー、ポリエステル、ポリウレタン、アクリルポリマー、エポキシドポリマー（epoxide polymers）、並びに弾性ポリマー（スチレンから誘導される弾性ポリマーが挙げられるが、これに限定されない）が挙げられるが、これらに限定されない。
【００３０】
また、本発明の安息香酸エステル組成物は、他の安息香酸のエステルとして、すなわち、１）可塑剤、粘度調整剤、他種の添加剤、及び非水性ポリマー組成物におけるキャリアとして、２）ポリビニルエステルを含有する水性接着剤において、３）硬化性及び発泡性ポリマー組成物の粘度を調整するために、同様の方法で使用され得る。
【００３１】
本発明の安息香酸エステルを含有するポリマー組成物の用途としては、塗料、コーティング、接着剤、建築用及び自動車用シーラント（絶縁ガラスシーラントを含む）、インク、エラストマー、発泡体、及びフィルムが挙げられるが、これらに限定されない。
【００３２】
本発明の安息香酸エステル組成物は、特定のポリマー組成物において所望の特性を達成するために、公知の安息香酸エステルと組み合わせて使用され得る。例えば、本発明の安息香酸エステル組成物が、ジプロピレングリコールジベンゾエートなどのグリコールベンゾエート（複数可）と混合される場合、結果として得られるポリマー組成物は、より柔軟で、且つより成形し易くなる（more pliable）ことが今回見出された。これは、ポリマー組成物がシーラントとしての使用を目的としている場合に特に望ましい。安息香酸エステル組成物及びグリコールベンゾエートは、ショアＡ硬度の低下が約１５〜約２２％、伸び率（％）の増加が約３３〜約１４０％、及び破壊応力（Break Stress）の低下が約９〜約２０％となるのに有効な量で混合される。この態様において、安息香酸エステル組成物は、グリコールベンゾエートと同量以下で混合され得る。
【実施例】
【００３３】
以下の実施例では、本発明の好ましい安息香酸エステル組成物の調製、及び二部式硬化性ポリスルフィド組成物の非ポリマー部分における可塑剤としてのこの組成物の性能について説明する。
【００３４】
特段の定めがない限り、全ての部及び百分率は重量基準であり、特性は２５℃で測定された。粘度は、ブルックフィールドＬＶＴ型粘度計を用いて測定された。
【００３５】
（実施例１）
この実施例は、本発明の好ましい安息香酸エステルの調製について説明する。
【００３６】
安息香酸、２，２，４−トリメチル−１，３−ペンタンジオール、及び有効量の適切なエステル化触媒を、エステル化反応で使用される標準的な反応器内で混合することによってエステル化反応混合物を調製した。反応器は、反応混合物の温度を測定する手段と、反応の副生成物として形成される水を除去する手段とを備えていた。酸とジオールとのモル比は、２．２：１．０であった。
【００３７】
得られた混合物を、エステル化反応の副生成物として形成される水を蒸留するのに十分な温度に攪拌しながら加熱した。加熱は、反応混合物のヒドロキシル価（OH number）が８になるまで続けた。反応混合物は公知の技法を用いて精製し、所望のエステル組成物を単離した。
【００３８】
最終エステル組成物の粘度は、９００センチポアズであった。
【００３９】
（実施例２）
この実施例は、二部式硬化性ポリスルフィド組成物の非ポリマー部分における高粘性フタル酸エステル可塑剤の代替としての実施例１で説明した安息香酸エステルの使用について説明する。
【００４０】
以下の成分を用いて組成物のＡ部を調製した。
１００部の、アクゾノーベル株式会社からＴｈｉｏｐｏｌａｓｔ（登録商標）Ｇ２１として入手可能な液状ポリスルフィドポリマー
３５部の４種の可塑剤：ブチルベンジルフタレート（以下、Ａ１という。）；ジプロピレングリコールジベンゾエート（以下、Ａ２（Ｂｅｎｚｏｆｌｅｘ（登録商標）９−８８）という。）；ジプロピレングリコールジベンゾエートとジエチレングリコールジベンゾエートとトリエチレングリコールジベンゾエートとの混合物（重量比６．６：１７．４：４．３）（以下、Ａ３（Ｂｅｎｚｏｆｌｅｘ２０８８）という。）；プロピレングリコールジベンゾエート（以下、Ａ４（Ｂｅｎｚｏｆｌｅｘ２８４）という。）
１．２部のγ−グリコジオキシプロピルトリメトキシシラン
１５５部の粉砕炭酸カルシウム
３２．５部の沈降炭酸カルシウム
【００４１】
Ａ部を調製する手順：
全ての液状成分を均一に混合した。
粉砕炭酸カルシウムを液状成分に加えて混合した。
沈降炭酸カルシウムの半分を加えて混合した。
残りの沈降炭酸カルシウムを混合した。
得られた混合物を十分に混合し、ヘグマン粉砕計量器（Hegmann grind gauge）を用いて評価４を達成した。
【００４２】
以下の成分を用いてＢ部を調製した。
１００部の、二種の可塑剤のうちの一つ；
６４．９部の酸化マンガン（ＩＶ）；
２１部のカーボンブラック
７．１部の１，１，３，３−テトラメチルグアニジン
【００４３】
Ｂ部において評価された二つの可塑剤は、
実施例１の安息香酸エステル（以下、Ｂ１という。）；Ｂ２として、式ＣＨ3ＣＨ（ＣＨ3）Ｃ（Ｏ）ＯＣＨ2Ｃ（ＣＨ3）2ＣＨＸＣＨ（ＣＨ3）2（式中、Ｘ＝−ＯＣ（Ｏ）ＰｈＣ（Ｏ）ＣＨ2Ｃ6Ｈ5）で示される２，２，４−トリメチル−１，３−ペンタンジオールイソブチレート（１）ベンジルフタレート（３）（以下、ＴＭＰＤＩＢＢＰという。）
Ｂ２は比較のために評価された。
以下の手順を用いてＢ部を調製した。
４０％の、評価される可塑剤を、残りの成分と均一に混合した。
得られた混合物を、０．１０ｍｍギャップをもつ３本ロールミルを用いて粉砕し、ヘグマン粉砕計量器で４〜５の評価となった。
残りの可塑剤を加え、組成物を均一に混合した。
【００４４】
Ａ部とＢ部とを１０：１の体積比で混合することによって硬化性組成物を調製した。得られた混合物は、０．２ｍｍのギャップをもつ３本ロールミルを通すことによって脱気した。引張特性及び硬度（デュロメーター測定）の評価のために、得られた組成物を、長さ５インチ（１２．７ｃｍ）、幅３／４インチ（１．９ｃｍ）、深さ１／１６インチ（０．１６ｃｍ）のポリエチレンテレフタレートモールドに配置することによってサンプルを調製した。各組成物から５つのサンプルを調製した。
【００４５】
試験サンプルを周囲条件下で３日間、次いで７０℃で４時間硬化させた後、そのサンプルを周囲条件下で４時間冷却した。各サンプルの厚さが測定された後、そのサンプルの硬度がＡＳＴＭ試験手順Ｄ２２４０を用いて決定され、引張強度がＡＳＴＭ試験手順Ｄ−６３８を用いて測定された。
【００４６】
【表１】
2010535226.tif 000004
【００４７】
表１のデータは、より柔軟で、且つより成形し易いポリマー組成物が所望される場合には可塑剤Ａ２及びＢ１の組み合わせが好ましいことを示す。
【００４８】
アルミニウム及びガラス上の各硬化組成物についての最大剪断応力及び最大負荷（peak load）の値は、ＡＳＴＭ試験手順Ｃ９６１−０１に記載される重ね合わせ剪断試験（Lap Shear test）を用いて測定した。これらの値は表２に記録した。
【００４９】
【表２】
2010535226.tif 000005
【００５０】
失敗作は全て、ポリマー組成物の本体内の凝集分離に起因し、ガラス又はアルミニウム基材に対する接着不良に起因しない。
【００５１】
（実施例３）
この実施例は、上記の実施例２中のＢ部として記載される組成物の安定性に対する可塑剤中のＴＭＰＤ安息香酸ジエステル含有量の効果を説明する。また、従来技術の可塑剤（以下、ＴＭＰＤＩＢＢＰと称されるイソブチル／ベンジルフタリルの混合エステル）も、比較として評価された。
【００５２】
上記の実施例２におけるＢ部（component B）の成分を含有する組成物を約６０ｇ秤量したサンプルを、４点バランス（4 point balance）を使用する遠心分離管中に量り入れ、その重さを記録した。次に、そのチューブを４０００ｒｐｍで６０分間、遠心分離機にかけた。次に、そのチューブを遠心分離機から除去し、パスツールピペットを用いてサンプルの表面から分離した液体を除去した。次に、４点バランスを用いて液体を秤量した。重量パーセント損失（全サンプル重量を基準とする）を計算し、表３に記録した。
【００５３】
【表３】
2010535226.tif 000006
【００５４】
表３のデータは、８４．５％の安息香酸ジエステルを含有する組成物に対して、高濃度の安息香酸ジエステルを含有する組成物の改善された安定性を説明する。
【国際調査報告】
2010535226.tif 000013